(57)【要約】【課題】シリル化剤を含まずとも、被処理体の表面を良好に疎水化できる表面処理液と、当該表面処理液を用いる表面処理方法と、当該表面処理方法による表面処理を含むパターン倒れの抑制方法とを提供すること。【解決手段】表面処理液に、撥水化剤として含窒素複素環化合物を含有させ、当該含窒素複素環化合物として、ハロゲン原子で置換されてもよい１以上の炭化水素基を有し、１以上の炭化水素基の炭素原子数の総数が３以上である化合物を用いる。表面処理液は、撥水化剤として、実質的に、前述の所定の構造を有する含窒素複素環化合物のみを含むのが好ましい。【選択図】なし【特許請求の範囲】
【請求項１】
撥水化剤（Ａ）を含む表面処理液であって、
前記撥水化剤（Ａ）が、炭素原子、水素原子、及び窒素原子のみからなる含窒素複素環を主骨格として有する含窒素複素環化合物を含み、且つ、シリル化剤を含まず、
前記含窒素複素環が、ハロゲン原子で置換されてもよい、１以上の炭化水素基で置換されており、
前記炭化水素基は、ハロゲン原子で置換されてもよく、
１以上の前記炭化水素基の炭素原子数の総数が３以上である、表面処理液。
【請求項２】
前記撥水化剤（Ａ）として、実質的に、前記含窒素複素環化合物のみを含む、請求項１に記載の表面処理液。
【請求項３】
前記含窒素複素環化合物が、少なくとも１つの炭素原子数３以上の炭化水素基で置換されている、請求項１又は２に記載の表面処理液。
【請求項４】
炭素原子数３以上の前記炭化水素基が、鎖状脂肪族炭化水素基である、請求項３に記載の表面処理液。
【請求項５】
前記含窒素複素環が、芳香族環である、請求項１〜４のいずれか１項に記載の表面処理液。
【請求項６】
前記含窒素複素環が、含窒素５員環であるか、含窒素５員環を含む縮合環である、請求項１〜５のいずれか１項に記載の表面処理液。
【請求項７】
前記含窒素複素環が、イミダゾール環であるか、イミダゾール環を含む縮合環である、請求項６に記載の表面処理液。
【請求項８】
前記炭化水素基が、前記含窒素複素環を構成する炭素原子上に結合している、請求項１〜７のいずれか１項に記載の表面処理液。
【請求項９】
前記含窒素複素環化合物が、炭素原子数３以上２０以下のアルキル基を２位に有する２−アルキルイミダゾールである、請求項７に記載の表面処理液。
【請求項１０】
少なくとも一部が、タングステン及び／又は窒化チタンからなる表面の表面処理に用いられる、請求項１〜９のいずれか１項に記載の表面処理液。
【請求項１１】
被処理体の表面に、請求項１〜１０のいずれか１項に記載の表面処理液を暴露させ、前記被処理体の表面を処理する表面処理方法。
【請求項１２】
前記表面の少なくとも一部が、タングステン及び／又は窒化チタンからなる、請求項１１に記載の表面処理方法。
【請求項１３】
有機パターン又は無機パターンをその表面に備える基板において、前記基板の前記表面を洗浄液により洗浄する際の前記有機パターン又は前記無機パターンの倒れを抑制する方法であって、
請求項１１に記載の表面処理方法によって、前記表面を表面処理することを含む、方法。
【請求項１４】
前記基板の表面処理される前記表面の少なくとも一部がタングステン及び／又は窒化チタンからなる、請求項１３に記載の方法。
【発明の詳細な説明】
【技術分野】
【０００１】
本発明は、撥水化剤を含む表面処理液と、当該表面処理液を用いる表面処理方法と、当該表面処理方法による表面処理を含むパターン倒れの抑制方法とに関する。
【背景技術】
【０００２】
近年、半導体デバイスの高集積化及び微小化の傾向が高まり、基板をエッチングする際のエッチングマスクとなる樹脂パターン及びエッチング処理により作製された無機パターンの微細化及び高アスペクト比化が進んでいる。しかし、その一方で、いわゆるパターン倒れの問題が生じるようになっている。このパターン倒れは、基板上に多数の樹脂パターン又は無機パターンを並列させて形成する際、隣接するパターン同士がもたれ合うように近接し、場合によってはパターンが基部から折損したり、剥離したりする現象のことである。このようなパターン倒れが生じると、製品の歩留まり及び信頼性の低下を引き起こすことになる。
【０００３】
このパターン倒れは、パターン形成後の洗浄処理において、洗浄液が乾燥する際、その洗浄液の表面張力により発生することが分かっている。つまり、乾燥過程で洗浄液が除去される際に、パターン間に洗浄液の表面張力に基づく応力が作用し、パターン倒れが生じることになる。
【０００４】
そこで、従来、Ｎ，Ｎ−ジメチルアミノトリメチルシラン（ＴＭＳＤＭＡ）、ヘキサメチルジシラザン（ＨＭＤＳ）等のシリル化剤と溶剤とを含む表面処理液を用いて、樹脂パターン又は無機パターンの表面を疎水化（シリル化）し、パターン倒れを防止することが提案されている（例えば、特許文献１を参照）。
【先行技術文献】
【特許文献】
【０００５】
【特許文献１】特開２０１０−１２９９３２号公報
【発明の概要】
【発明が解決しようとする課題】
【０００６】
特許文献１に記載されるようなシリル化剤を含む表面処理液では、シリル化剤の加水分解によるシラノール基の生成と、生成したシラノール基と被処理体の表面との反応とによって、被処理体表面の疎水化（シリル化）を行う。
上記の通り、シリル化剤は、水の存在下において容易に加水分解されシラノール基を生成させる。そして、表面処理液中のシリル化剤が加水分解されると、加水分解されたシリル化剤同士が縮合してしまう。
上記のような理由から、シリル化剤を含む表面処理液には、低水分環境下で保管しなければ、継時的な品質低下が生じやすい問題がある。
【０００７】
本発明は、上記の課題に鑑みなされたものであって、シリル化剤を含まずとも、被処理体の表面を良好に疎水化できる表面処理液と、当該表面処理液を用いる表面処理方法と、当該表面処理方法による表面処理を含むパターン倒れの抑制方法とを提供することを目的とする。
【課題を解決するための手段】
【０００８】
本発明者らは、表面処理液に、撥水化剤として含窒素複素環化合物を含有させ、当該含窒素複素環化合物として、ハロゲン原子で置換されてもよい１以上の炭化水素基を有し、１以上の炭化水素基の炭素原子数の総数が３以上である化合物を用いることにより、上記の課題を解決できることを見出し、本発明を完成するに至った。具体的には、本発明は以下のものを提供する。
【０００９】
本発明の第１の態様は、撥水化剤（Ａ）を含む表面処理液であって、
撥水化剤（Ａ）が、炭素原子、水素原子、及び窒素原子のみからなる含窒素複素環を主骨格として有する含窒素複素環化合物を含み、且つ、シリル化剤を含まず、
含窒素複素環が、ハロゲン原子で置換されてもよい、１以上の炭化水素基で置換されており、
炭化水素基は、ハロゲン原子で置換されてもよく、
１以上の前記炭化水素基の炭素原子数の総数が３以上である、表面処理液である。
【００１０】
本発明の第２の態様は、第１の態様に係る表面処理液を暴露させ、被処理体の表面を処理する表面処理方法である。
【００１１】
本発明の第３の態様は、有機パターン又は無機パターンをその表面に備える基板において、基板の表面を洗浄液により洗浄する際の有機パターン又は無機パターンの倒れを抑制する方法であって、
第２の態様にかかる表面処理方法によって、表面を表面処理することを含む、方法である。
【発明の効果】
【００１２】
本発明によれば、シリル化剤を含まずとも、被処理体の表面を良好に疎水化できる表面処理液と、当該表面処理液を用いる表面処理方法と、当該表面処理方法による表面処理を含むパターン倒れの抑制方法とを提供することができる。
【発明を実施するための形態】
【００１３】
≪表面処理液≫
表面処理液は、撥水化剤（Ａ）と、溶剤（Ｓ）とを含む。表面処理液は、撥水化剤（Ａ）として、炭素原子、水素原子、及び窒素原子のみからなる含窒素複素環を主骨格として有する含窒素複素環化合物を含み、且つ、シリル化剤を含まない。
また、含窒素複素環化合物においては、含窒素複素環が、ハロゲン原子で置換されてもよい、１以上の炭化水素基で置換されている。そして、炭化水素基は、ハロゲン原子で置換されてもよい。
含窒素複素環化合物において、含窒素複素環上に結合する、１以上の炭化水素基の炭素原子数の総数が３以上である。
表面処理液が、上記の所定の要件を満たす含窒素複素環化合物を有することによって、表面処理液がシリル化剤を含まなくても、表面処理による良好な撥水化の効果を得ることができる。
【００１４】
より具体的には、含窒素複素環の化学的、又は物理的性質に基づく、含窒素複素環化合物と、被処理体の表面との相互作用によって、含窒素複素環化合物が、被処理体の表面に付着又は結合できると考えられる。被処理体の表面に付着又は結合した含窒素化合物は、所定の要件を満たす、ハロゲン原子で置換されてもよい、１以上の炭化水素基を有する。ハロゲン原子で置換されてもよい、１以上の炭化水素基が、被処理体の表面に撥水性を付与する。
以下、本明細書において、「含窒素複素環化合物」は、特に断りがない限り、上記の所定の要件を満たす含窒素化複素環化合物を意味する。
【００１５】
以下、表面処理液が含む、必須、又は任意の成分について説明する。
【００１６】
＜撥水化剤（Ａ）＞
前述の通り、表面処理液は、撥水化剤（Ａ）として、炭素原子、水素原子、及び窒素原子のみからなる含窒素複素環を主骨格として有する含窒素複素環化合物を含み、且つ、シリル化剤を含まない。
また、含窒素複素環化合物においては、含窒素複素環が、ハロゲン原子で置換されてもよい、１以上の炭化水素基で置換されている。そして、炭化水素基は、ハロゲン原子で置換されてもよい。
含窒素複素環化合物において、含窒素複素環上に結合する、１以上の炭化水素基の炭素原子数の総数が３以上である。
【００１７】
つまり、含窒素複素環化合物において、必ずしも含窒素複素環上にｎ−プロピル基等の炭素原子数３以上の炭化水素基が結合していなくてもよい。例えば、含窒素複素環化合物において、３つのメチル基が結合していてもよく、メチル基とエチル基とが結合していてもよい。
【００１８】
表面処理液は、撥水化剤（Ａ）として、実質的に、前述の含窒素複素環化合物のみを含むのが好ましい。これにより、保管時の安定性に優れ、良好な撥水化効果を示す表面処理剤を得やすい。
含窒素複素環化合物以外の撥水化剤としては、フッ素系撥水化剤、リン系撥水化剤、チタネート系撥水化剤、アルミネート系撥水化剤等が挙げられる。
撥水化剤（Ａ）が実質的に、含窒素複素環化合物のみを含むとは、表面処理液が、所望する効果を阻害する量を超えて、含窒素複素環化合物以外の撥水化剤（Ａ）を含まないことを意味する。
典型的には、撥水化剤（Ａ）の質量に対する含窒素複素環化合物以外の撥水化剤の質量の割合は、５質量％以下が好ましく、１質量％以下がより好ましく、０．５質量％以下がさらにより好ましく、０．１質量％以下が特に好ましく、０質量％が最も好ましい。
【００１９】
含窒素複素環化合物は、その主骨格である含窒素複素環上に、ハロゲン原子で置換されてもよい、１以上の炭化水素基を有する。以下、本明細書において、「炭化水素基」は、特に断りがない限り、ハロゲン原子で置換されてもよい炭化水素基を意味する。
含窒素複素環上に結合する、１以上の炭化水素基の炭素原子数の総数が３以上である。含窒素複素環上に結合する、１以上の炭化水素基の炭素原子数の総数は、撥水化の効果が良好である点から、４以上が好ましく、６以上がより好ましく、８以上が特に好ましい。
含窒素複素環上に結合する、１以上の炭化水素基の炭素原子数の総数の上限は、本発明の目的を阻害しない範囲で特に限定されない。含窒素複素環上に結合する、１以上の炭化水素基の炭素原子数の総数の上限は、含窒素複素環化合物の分子量が過度に大きくなく、少量で良好な撥水化効果を得やすい点から、３０以下が好ましく、２０以下がより好ましい。
【００２０】
また、含窒素複素環化合物は、撥水化効果が良好である点から、少なくとも１つの炭素原子数３以上の炭化水素基で置換されているのが好ましい。
含窒素複素環化合物において、含窒素複素環上に、炭素原子数４以上の炭化水素基が結合しているのがより好ましく、炭素原子数６以上の炭化水素基が結合しているのがさらにより好ましく、炭素原子数８以上の炭化水素基が結合しているのが特に好ましい。
含窒素複素環上に結合する各炭化水素基の炭素原子数の上限は特に限定されない。含窒素複素環上に結合する各炭化水素基の炭素原子数は、含窒素複素環化合物の分子量が過度に大きくなく、少量で良好な撥水化効果を得やすい点から、３０以下が好ましく、２０以下がより好ましい。
【００２１】
炭化水素基を置換し得るハロゲン原子としては、フッ素原子、塩素原子、臭素原子、及びヨウ素原子が挙げられる。ハロゲン原子としては、良好な撥水化効果を得やすい点からフッ素原子が好ましい。
含窒素複素環化合物の分子量が過度に大きくなく、少量で良好な撥水化効果を得やすい点で、含窒素複素環上に結合する炭化水素基は、ハロゲン原子で置換されていないのが好ましい。
【００２２】
含窒素複素環化合物において、含窒素複素環上に結合する炭素原子数３以上の炭化水素基の構造は特に限定されない。炭素原子数３以上の炭化水素基の構造は、鎖状構造であっても、環状構造であっても、鎖状構造と環状構造とを含む構造であってもよい。
鎖状構造は、直鎖状構造であっても、分岐鎖状構造であってもよい。
環状構造は、脂肪族環構造であっても、芳香族環構造であっても、脂肪族環と芳香族環とを含む環上構造であってもよい。
表面処理液により被処理体の表面を処理する場合に、被処理面の面方向についての立体的な障害が少なく、含窒素複素環化合物を被処理体の表面に高密度で付着又は結合させやすいことから、炭素原子数３以上の炭化水素基の構造は、鎖状構造が好ましく、直鎖状構造がより好ましい。
【００２３】
含窒素複素環化合物において、含窒素複素環上に結合する炭化水素基は、不飽和結合を有していてもよい。
【００２４】
含窒素複素環上に結合する炭化水素基の好ましい例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−ペンチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、及びｎ−イコシル基等の鎖状脂肪族炭化水素基；フェニル基、ｏ−トリル基、ｍ−トリル基、ｐ−トリル基、ナフタレン−１−イル基、ナフタレン−２−イル基、ｏ−フェニルフェニル基、ｍ−フェニルフェニル基、ｐ−フェニルフェニル基等の芳香族炭化水素基；シクロプロピル基、シクロブチル基、シクロペンチル基、シクロヘキシル基、シクロヘプチル基、シクロオクチル基、シクロノニル基、シクロデシル基、トリシクロデシル基、アダマンチル基、テトラシクロドデシル基、イソボルニル基、及びノルボルニル基等の脂肪族環式炭化水素基が挙げられる。
【００２５】
含窒素複素環上には、炭化水素基以外の置換基が結合していてもよい。炭化水素基以外の置換基の種類は、本発明の目的を阻害しない範囲で特に限定されない。炭化水素基以外の置換基の具体例としては、水酸基、ハロゲン原子、アルコキシ基、アルキルチオ基、脂肪族アシル基、及びメルカプト基等が挙げられる。
含窒素複素環上の炭化水素基以外の置換基の数は特に限定されない。典型的には、炭化水素基以外の置換基の数は３以下が好ましく、２以下がより好ましく、１又は０が特に好ましい。
【００２６】
含窒素複素環化合物の主骨格を構成する含窒素複素環の種類は、所望する表面処理効果が得られる限り特に限定されない。含窒素複素環は、脂肪族環であってもよく、芳香族環であってもよい。含窒素複素環化合物の、化学的安定性や熱的安定性が良好であることや、撥水化効果が良好であることから、含窒素複素環は芳香族環であるのが好ましい。
【００２７】
含窒素複素環は、単環であっても、多環であってもよい。多環は、２以上の単環が縮合した縮合環であっても、２以上の単環又は縮合環が、単結合又は連結基により結合した多環であってもよい。含窒素複素環が多環である場合、当該多環を構成する２以上の単環のうちの少なくとも１つの単環が含窒素複素環であればよい。
連結基としては、例えば、炭素原子数１以上４以下のアルキレン基、カルボニル基、エステル結合、カーボネート結合、エーテル結合、スルホニル基、スルフィド結合、ジスルフィド結合、及びアミノ基（−ＮＨ−）等が挙げられる。
含窒素複素環化合物を安価に入手や合成したりしやすいことから、含窒素複素環は単環であるのが好ましい。
【００２８】
含窒素複素環の具体例としては、ピロリジン環、ピラゾリジン環、イミダゾリジン環、トリアゾリジン環、テトラゾリジン環、ピロリン環、ピラゾリン環、イミダゾリン環、トリアゾリン環、テトリゾリン環、ピロール環、ピラゾール環、イミダゾール環、トリアゾール環、及びテトラゾール環等の含窒素５員環；ピペリジン環、ピペリデイン環、ピペラジン環、トリアジナン環、テトラジナン環、ペンタジナン環、ピリジン環、ピリダジン環、ピリミジン環、ピラジン環、トリアジン環、テトラジン環、及びペンタジン環等の含窒素６員環；アゼパン環、ジアゼパン環、トリアゼパン環、テトラゼパン環、アゼピン環、ジアゼピン環、及びトリアゼピン環等の含窒素７員環；インドール環、インドレニン環、インドリン環、イソインドール環、イソインドレニン環、イソインドリン環、ベンゾイミダゾール環、インドリジン環、プリン環、インドリジジン環、ベンゾジアゼピン環、キノリン環、イソキノリン環、キノリジジン環、キノキサリン環、シンノリン環、キナゾリン環、フタラジン環、ナフチリジン環、及びプテリジン環等の含窒素縮合多環が挙げられる。
【００２９】
撥水化の効果が良好である点から、含窒素複素環化合物における含窒素複素環としては、含窒素５員環であるか、含窒素５員環を含む縮合環が好ましい。
含窒素５員環としては、上記の含窒素５員環が挙げられる。
含窒素５員環を含む縮合環については、上記の含窒素５員環と、シクロペンタン環、シクロヘキサン環、ベンゼン環、又はピリジン環との縮合環が好ましい。
撥水化の効果が良好である点から、含窒素５員環としては、イミダゾール環が好ましく、含窒素５員環を含む縮合環としては、イミダゾール環を含む縮合環が好ましく、ベンゾイミダゾール環がより好ましい。
【００３０】
含窒素複素環化合物において、前述の炭化水素基は含窒素複素環を構成する炭素原子上に結合するのが好ましい。含窒素複素環化合物の被処理体表面への付着又は結合に、含窒素複素環中の窒素原子が影響を及ぼしていると考えらえるためである。
【００３１】
以上説明した含窒素複素環化合物の中では、入手や合成が容易である点、表面処理液の溶解性に優れ、撥水化の効果が良好であることから、炭素原子数３以上２０以下のアルキル基を２位に有する２−アルキルイミダゾール、及び炭素原子数３以上２０以下のアルキル基を２位に有する２−アルキルベンゾイミダゾールが好ましい。撥水化の効果が特に良好であることからは、炭素原子数３以上２０以下のアルキル基を２位に有する２−アルキルイミダゾールがより好ましい。
【００３２】
炭素原子数３以上２０以下のアルキル基を２位に有する２−アルキルイミダゾールの好適な具体例としては、２−ｎ−プロピルイミダゾール、２−イソプロピルイミダゾール、２−ｎ−ブチルイミダゾール、２−イソブチルイミダゾール、２−ｓｅｃ−ブチルイミダゾール、２−ｔｅｒｔ−ブチルイミダゾール、２−ｎ−ペンチルイミダゾール、２−ｎ−ヘキシルイミダゾール、２−ｎ−ペンチルイミダゾール、２−ｎ−オクチルイミダゾール、２−（２−エチルヘキシル）イミダゾール、２−ｎ−ノニルイミダゾール、２−ｎ−デシルイミダゾール、２−ｎ−ウンデシルイミダゾール、２−ｎ−ドデシルイミダゾール、２−ｎ−トリデシルイミダゾール、２−ｎ−テトラデシルイミダゾール、２−ｎ−ペンタデシルイミダゾール、２−ｎ−ヘキサデシルイミダゾール、２−ｎ−ヘプタデシルイミダゾール、２−ｎ−オクタデシルイミダゾール、２−ｎ−ノナデシルイミダゾール、及び２−ｎ−イコシルイミダゾールが挙げられる。
【００３３】
炭素原子数３以上２０以下のアルキル基を２位に有する２−アルキルベンゾイミダゾールの好適な具体例としては、２−ｎ−プロピルベンゾイミダゾール、２−イソプロピルベンゾイミダゾール、２−ｎ−ブチルベンゾイミダゾール、２−イソブチルベンゾイミダゾール、２−ｓｅｃ−ブチルベンゾイミダゾール、２−ｔｅｒｔ−ブチルベンゾイミダゾール、２−ｎ−ペンチルベンゾイミダゾール、２−ｎ−ヘキシルベンゾイミダゾール、２−ｎ−ペンチルベンゾイミダゾール、２−ｎ−オクチルベンゾイミダゾール、２−（２−エチルヘキシル）イミダゾール、２−ｎ−ノニルベンゾイミダゾール、２−ｎ−デシルベンゾイミダゾール、２−ｎ−ウンデシルベンゾイミダゾール、２−ｎ−ドデシルベンゾイミダゾール、２−ｎ−トリデシルベンゾイミダゾール、２−ｎ−テトラデシルベンゾイミダゾール、２−ｎ−ペンタデシルベンゾイミダゾール、２−ｎ−ヘキサデシルベンゾイミダゾール、２−ｎ−ヘプタデシルベンゾイミダゾール、２−ｎ−オクタデシルベンゾイミダゾール、２−ｎ−ノナデシルベンゾイミダゾール、及び２−ｎ−イコシルベンゾイミダゾールが挙げられる。
【００３４】
タングステン、及び／又は窒化チタンについては、シリル化剤等の撥水化剤を含む表面処理液による撥水化が困難である場合があった。しかし、以上説明した撥水化剤（Ａ）を含む表面処理液であれば、タングステン、及び／又は窒化チタンからなる表面を良好に撥水化できる。このため、以上説明した撥水化剤（Ａ）と、溶剤（Ｓ）とを含む表面処理液は、少なくとも一部が、タングステン及び／又は窒化チタンからなる表面の表面処理に好適に用いられる。
【００３５】
表面処理液における撥水化剤（Ａ）の含有量は、所望する撥水化効果が得られる限り特に限定されない。表面処理液における撥水化剤（Ａ）の含有量は、０．１質量％以上３０質量以下が好ましく、０．５質量％以上２０質量％以下がより好ましく、１質量％以上１０質量％以下が特に好ましい。
【００３６】
＜溶剤（Ｓ）＞
表面処理液は、溶剤（Ｓ）を含有する。溶剤（Ｓ）としては、撥水化剤（Ａ）を溶解でき、且つ、表面処理対象となる被処理体の表面に対するダメージの少ないものであれば、特に限定されずに従来公知の溶剤を使用することができる。
【００３７】
溶剤（Ｓ）としては、特に限定されないが、例えば、エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジエチレングリコールモノメチルエーテル、ジエチレングリコールモノエチルエーテル、ジエチレングリコールモノプロピルエーテル、及びジエチレングリコールモノフェニルエーテル等のグリコールモノエーテル；エチレングリコールジメチルエーテル、エチレングリコールジエチルエーテル、エチレングリコールジプロピルエーテル、プロピレングリコールジメチルエーテル、プロピレングリコールジエチルエーテル、プロピレングリコールジプロピルエーテル、ジエチレングリコールジメチルエーテル、ジエチレングリコールジエチルエーテル、及びジエチレングリコールジプロピルエーテル等のグリコールジエーテル；エチレングリコールモノメチルエーテルアセテート、エチレングリコールモノエチルエーテルアセテート、エチレングリコールモノプロピルエーテルアセテート、エチレングリコールモノブチルエーテルアセテート、エチレングリコールモノフェニルエーテルアセテート、ジエチレングリコールモノメチルエーテルアセテート、及びジエチレングリコールモノエチルエーテルアセテート等のグリコールモノアセテート；ジエチレングリコールモノプロピルエーテルアセテート、ジエチレングリコールモノブチルエーテルアセテート、ジエチレングリコールモノフェニルエーテルアセテート、プロピレングリコールモノメチルエーテルアセテート、プロピレングリコールモノエチルエーテルアセテート、プロピレングリコールモノプロピルエーテルアセテート、２−メトキシブチルアセテート、３−メトキシブチルアセテート、４−メトキシブチルアセテート、２−メチル−３−メトキシブチルアセテート、３−メチル−３−メトキシブチルアセテート、３−エチル−３−メトキシブチルアセテート、２−エトキシブチルアセテート、４−エトキシブチルアセテート、４−プロポキシブチルアセテート、２−メトキシペンチルアセテート、３−メトキシペンチルアセテート、４−メトキシペンチルアセテート、２−メチル−３−メトキシペンチルアセテート、３−メチル−３−メトキシペンチルアセテート、３−メチル−４−メトキシペンチルアセテート、及び４−メチル−４−メトキシペンチルアセテート等のジオール類のモノエーテルモノアセテート；アセトン、メチルエチルケトン、ジエチルケトン、メチルイソブチルケトン、エチルイソブチルケトン、及びシクロヘキサノン等のケトン類；プロピオン酸メチル、プロピオン酸エチル、プロピオン酸プロピル、プロピオン酸イソプロピル、２−ヒドロキシプロピオン酸メチル、２−ヒドロキシプロピオン酸エチル、２−ヒドロキシ−２−メチル、メチル−３−メトキシプロピオネート、エチル−３−メトキシプロピオネート、エチル−３−エトキシプロピオネート、エチル−３−プロポキシプロピオネート、プロピル−３−メトキシプロピオネート、イソプロピル−３−メトキシプロピオネート、エトキシ酢酸エチル、オキシ酢酸エチル、２−ヒドロキシ−３−メチルブタン酸メチル、酢酸メチル、酢酸エチル、酢酸プロピル、酢酸イソプロピル、酢酸ブチル、酢酸イソアミル、炭酸メチル、炭酸エチル、炭酸プロピル、炭酸ブチル、ピルビン酸メチル、ピルビン酸エチル、ピルビン酸プロピル、ピルビン酸ブチル、アセト酢酸メチル、アセト酢酸エチル、酢酸ベンジル、安息香酸エチル、シュウ酸ジエチル、マレイン酸ジエチル、及びγ−ブチロラクトン等のエステル類；ジエチルエーテル、ジプロピルエーテル、ジブチルエーテル、ジヘキシルエーテル、ベンジルメチルエーテル、ベンジルエチルエーテル、及びテトラヒドロフラン等のエーテル類；ベンゼン、トルエン、キシレン、エチルベンゼン、クレゾール、及びクロロベンゼン等の芳香族類；メタノール、エタノール、ｎ−プロパノール、イソプロパノール、ｎ−ブタノール、ｎ−ヘキサノール、及びシクロヘキサノール等の脂肪族アルコール類；エチレングリコール、ジエチレングリコール、プロピレングリコール、及びジプロピレングリコール等のグリコール類；グリセリン；Ｎ，Ｎ，Ｎ’，Ｎ’−テトラメチルウレア、Ｎ−メチル−２−ピロリドン、Ｎ，Ｎ−ジメチルホルムアミド、Ｎ，Ｎ−ジメチルアセトアミド、ヘキサメチルホスホルアミド、１，３−ジメチル−２−イミダゾリジノン、及びジメチルスルホキシド等の非プロトン性極性有機溶媒が挙げられる。
また、ｎ−ヘキサン、シクロヘキサン、ｎ−ヘプタン、ｎ−オクタン、ｎ−ノナン、メチルオクタン、ｎ−デカン、ｎ−ウンデカン、ｎ−ドデカン等の脂肪族炭化水素等の炭化水素系溶剤であってもよく、ｐ−メンタン、ｏ−メンタン、ｍ−メンタン等のメンタン、ジフェニルメンタン、リモネン、α−テルピネン、β−テルピネン、γ−テルピネン等のテルピネン；ボルナン、ノルボルナン、ピナン、α−ピネン、β−ピネン等のピネン；カラン、ロンギホレン等のモノテルペン類；アビエタン等のジテルペン類等のテルペン系溶剤であってもよい。
【００３８】
これらの中でも、表面処理効果及び洗浄液との置換性の点等から、グリコールモノエーテル、ジオール類のモノエーテルモノアセテート、脂肪族アルコール類及びエステル類が好ましい。これらの溶剤は、１種又は２種以上組み合わせて使用することができる。
【００３９】
＜その他の成分＞
表面処理液は、本発明の目的を阻害しない範囲で、撥水化剤（Ａ）、溶剤（Ｓ）とともに種々の添加剤を含んでいてもよい。添加剤の例としては、界面活性剤、ｐＨ調整剤、粘度調整剤、消泡剤、着色剤等が挙げられる。
【００４０】
以上説明した撥水化剤（Ａ）と、溶剤（Ｓ）と、必要に応じてその他の成分とを、均一に混合して溶解させることで、表面処理液が調製される。
【００４１】
≪表面処理方法≫
以下、表面処理方法について説明する。
表面処理方法は、被処理体表面に前述の表面処理液を暴露させ、被処理体の表面を処理する表面処理方法である。
前述の通り、前述の表面処理液を用いる処理によれば、被処理体の表面が撥水化される。
被処理体としては、前述の表面処理液により撥水化されるものであれば特に限定されない。被処理体の形状やサイズについて特に限定されない。また、表面処理液により処理される面の材質も特に限定されない。表面処理液により処理される面の材質は、無機材料であっても、樹脂等の有機材料であってもよい。
【００４２】
被処理体の典型例としては基板が挙げられる。基板としては、表面の少なくとも一部が、シリコン、酸化シリコン、窒化シリコン、窒化チタン及びタングステンからなる群より選択される１種以上の材質からなる基板が好ましい。これら材質の中では、シリル化剤等の撥水化剤を含む表面処理液による撥水化が困難であって、本発明の効果がより良好に発揮されることから、タングステン、及び／又は窒化チタンがより好ましい。
【００４３】
表面処理液を基板等の被処理体の表面に暴露させる方法としては、従来公知の方法を特に制限なく使用することができる。例えば、表面処理液を、スプレー法、スピンコート法、ディップコート法、ロールコート法等により被処理体の表面に接触させる方法等が挙げられる。
表面処理液を基板等の被処理体の表面に暴露させる処理時間は、１秒以上６０秒以下が好ましい。また、この表面処理後には、表面における水の接触角が４０度以上１２０度以下となることが好ましく、６０度以上１００度以下となることがより好ましい。
【００４４】
表面処理時の表面処理液の温度は、所望する撥水化の効果が得られる限り特に限定されない。撥水化剤（Ａ）や溶剤（Ｓ）の揮発や分解等による表面処理液の組成変化が生じにくく、所望する撥水化の効果を安定して得やすいことから、表面処理時の表面処理液の温度は、例えば、０℃以上４０以下、好ましくは５℃以上３５℃以下、より好ましくは１０℃以上３０℃以下の室温付近の温度が好ましい。
【００４５】
被処理体の表面に表面処理液を暴露させた後、表面処理液に含有されていた有機溶剤等が被処理体の表面に残存する場合には、かかる残存物を除去することが好ましい。残存物を除去する方法は特に限定されず、例えば、被処理体の表面に、窒素や、乾燥空気等の気体を吹き付ける方法や、除去される溶剤の沸点に応じて、基板を適当な温度に加熱する方法、洗浄処理に用いられていた従来公知の洗浄液（例えば水やイソプロピルアルコールや活性剤リンス、ＳＰＭやＡＰＭ等）で洗浄する方法等が挙げられる。
なお、スループットの点からは、表面処理と残存物を除去する洗浄処理等とが連続した処理であることが好ましい。このため、表面処理液としては、洗浄液との置換性に優れたものを選択することが好ましい。
【００４６】
なお、被処理体の用途によっては、表面処理による撥水化を行った後に、被処理体の表面の撥水性（又は親水性）を表面処理前の水準に近づけることが望まれる場合がある。
ここで、前述の表面処理液を用いて表面処理を行う場合、例えば、８０℃以上２５０℃程度、好ましくは１００℃以上２００℃以下程度の比較的低い温度で、１分以上１時間以下程度の時間、表面処理された被処理体を加熱することによって、被処理体の表面の撥水性（又は親水性）を、表面処理前の撥水性（又は親水性）に近づけることができる。かかる方法によれば、高いスループットで被処理体の表面の撥水性（又は親水性）を、表面処理前の撥水性（又は親水性）に近づける処理を行うこと出来る。また加熱温度が低いことにより、加熱に要するエネルギー量が少なく、低コストで上記処理を行うことができる。
上記の被処理体の加熱処理は、空気中で行われてもよく、窒素等の不活性気体雰囲気下で行われてもよい。被処理体の表面を酸化させにくいことから、上記の加熱処理は、窒素等の不活性気体雰囲気下で行われるのが好ましい。
【００４７】
≪パターン倒れの抑制方法≫
パターン倒れの抑制方法は、有機パターン又は無機パターンをその表面に備える基板において、基板の表面を洗浄液により洗浄する際の有機パターン又は無機パターンの倒れを抑制する方法である。
かかるパターン倒れの抑制方法は、前述の表面処理方法によって、基板の表面を表面処理することを含む。
以下、パターン倒れについて説明する。
【００４８】
近年、半導体デバイスの高集積化、微細化の傾向が高まり、シリコンパターン等の無機パターンや、レジストパターン等の有機パターンの微細化・高アスペクト比化が進んでいる。しかしながらその一方で、いわゆるパターン倒れの問題が生じるようになっている。このパターン倒れは、基板上に多数のパターンを並列して形成させる際、隣接するパターン同士がもたれ合うように近接し、場合によってはパターンが基部から折損したりするという現象のことである。このようなパターン倒れが生じると、所望の製品が得られないため、製品の歩留まりや信頼性の低下を引き起こすことになる。
【００４９】
このパターン倒れは、パターン形成後のリンス処理において、リンス液が乾燥する際、そのリンス液の表面張力により発生することが分かっている。つまり、乾燥過程でリンス液が除去される際に、パターン間にリンス液の表面張力に基づく応力が働き、パターン倒れが生じることになる。
【００５０】
ここで、リンス後の乾燥過程で無機パターンのパターン間に働く力Ｆは、以下の式（Ｉ）のように表される。ただし、γはリンス液の表面張力を表し、θはリンス液の接触角を表し、Ａは無機パターンのアスペクト比を表し、Ｄは無機パターン側壁間の距離を表す。
Ｆ＝２γ・ｃｏｓθ・Ａ／Ｄ・・・（Ｉ）
【００５１】
従って、有機パターン又は無機パターンの表面を撥水化し、リンス液の接触角を高める（ｃｏｓθを小さくする）ことができれば、リンス後の乾燥過程でパターン間に働く力を低減することができ、パターン倒れを防止することができる。
よって、有機パターン又は無機パターンをその表面に備える基板の表面を、前述の表面処理方法によって表面処理して、撥水化することによって、有機パターン又は無機パターンのパターン倒れが効果的に抑制される。
【００５２】
前述の表面処理方法によれば、タングステン及び／窒化チタンからなる表面が良好に撥水化される。このため、有機パターン又は無機パターンをその表面に備える基板の表面の少なくとも一部が、タングステン及び／窒化チタンであるのが好ましい。
タングステンや窒化チタンからなるパターンを表面に備える基板においては、シリル化剤等を用いる方法によりパターン倒れを抑制しにくい場合があった。しかし、以上説明したパターン倒れの抑制方法によれば、タングステンや窒化チタンからなるパターンを表面に備える基板においても、基板の表面が良好に撥水化され、それによりパターン倒れが良好に抑制される。
【実施例】
【００５３】
以下、本発明について実施例を参照して詳細に説明する。なお、本発明は、下記の実施例に何ら限定されるものではない。
【００５４】
〔実施例１〕
２−ｎ−ウンデシルイミダゾールを、濃度が３質量％となるようにプロピレングリコールモノメチルエーテルに溶解させて、実施例１の表面処理液を得た。
【００５５】
〔比較例１〕
１，１，１，３，３，３−ヘキサメチルジシラザン（シリル化剤）の濃度が１０質量％となり、イミダゾールの濃度が４．２質量％となるように、両者をプロピレングリコールモノメチルエーテルアセテートに溶解させて、比較例１の表面処理液を得た。
【００５６】
実施例１及び比較例１の表面処理液を用いて、以下の方法に従って、タングステン基板、及び窒化チタン基板についての表面処理を行った。
【００５７】
まず、各基板を、濃度１質量％のＨＦ水溶液に２５℃で１分間浸漬して、各基板の表面の自然酸化膜を除去した。浸漬後、イオン交換蒸留水による洗浄と、基板への窒素ブローとを行い、乾燥した基板を得た。
【００５８】
次いで、各基板の表面の接触角を、Ｄｒｏｐｍａｓｔｅｒ７００（協和界面科学株式会社製）を用いて測定した。具体的には、基板の表面に純水液滴（１．８μＬ）を滴下して、滴下１０秒後における接触角を測定した。表面処理前の各基板の水の接触角を表１に記す。
【００５９】
乾燥した基板を、実施例１の表面処理液、又は比較例１の表面処理液中に２５℃で４０秒間浸漬した後、基板をイソプロピルアルコール中に１分間浸漬して洗浄した。洗浄後の基板に窒素をブローして、表面処理された基板を得た。得られた各基板について、水の接触角を測定した。表面処理後の各基板の水の接触角を表１に記す。
【００６０】
【表１】
2019114600.tif 000002
実施例１から、所定の構造の含窒素複素環化合物を撥水剤として含む表面処理液を用いることによって、種々の材質からなる基板の表面を良好に撥水化できることが分かる。
また、実施例１と、比較例１との比較から、所定の構造の含窒素複素環化合物を撥水剤として含む表面処理液を用いることによって、１，１，１，３，３，３−ヘキサメチルジシラザンのようなシリル化剤では撥水化しにくい、タングステン基板や窒化チタン基板の表面を良好に撥水化できることが分かる。
【００６１】
〔実施例２、実施例３、比較例２、及び比較例３〕
２−ｎ−ウンデシルイミダゾールを表２に記載の種類の撥水化剤に変更することの他は、実施例１と同様にして、実施例２、実施例３、比較例２、及び比較例３の表面処理液を得た。
得られた実施例２の表面処理液を用いて、実施例１と同様にして、タングステン基板、及び窒化ケイ素基板に対する表面処理を行った。
また、得られた実施例３、比較例２、及び比較例３の表面処理液を用いて、実施例１と同様にして、窒化ケイ素基板に対する表面処理を行った。
表面処理後の各基板の表面について、実施例１と同様に水の接触角を測定した。測定された水の接触角を表２に記す。
【００６２】
【表２】
2019114600.tif 000003
【００６３】
実施例１〜３によれば、表面処理液が、炭化水素基で置換された所定の構造の含窒素複素環化合物を含む場合、表面処理液がシリル化剤の様な撥水化剤を含んでいなくても、被処理体である基板の表面を良好に撥水化できることが分かる。
他方、比較例２及び３によれば、表面処理液が含窒素複素環化合物を含んでいても、含窒素複素環化合物が炭化水素基により置換されていなかったり、置換基としての炭化水素基の炭素原子数が１であったりする場合、被処理体である基板の表面を撥水化しにくいことが分かる。